(57)【要約】【課題】  ポリアミンとアルケニル化合物との付加反応によるアミノ組成物の製造方法において、アミノ組成物中の未反応ポリアミンの簡便な除去により、性能の向上したアミノ組成物の製造方法を提供する。【解決手段】  ポリアミンとアルケニル化合物との反応によるアミノ組成物の製造方法において、親水性のポリアミンと疎水性のアルケニル化合物を原料とし、特定の工程を含むことを特徴とする、未反応ポリアミンの含有量が２重量％以下であるアミノ組成物の製造方法。【選択図】  無し【特許請求の範囲】
【請求項１】
ポリアミンとアルケニル化合物との反応によるアミノ組成物の製造方法において、親水性のポリアミンと疎水性のアルケニル化合物を原料とし、少なくとも以下の工程を含むことを特徴とする、未反応ポリアミンの含有量が２重量％以下であるアミノ組成物の製造方法。
（１）強塩基性を呈する触媒を用いて親水性のポリアミンと疎水性のアルケニル化合物を付加反応させてアミノ組成物を含む反応溶液を得る工程。
（２）（１）で得られた反応溶液から、水を除去溶媒に用いて未反応ポリアミンを水／未反応ポリアミンを含む混合液として除去し、アミノ組成物を得る工程。
（３）除去した、水／未反応ポリアミンを含む混合液から、水を除去した後、未反応ポリアミンを回収する工程。
【請求項２】
少なくとも以下の工程を含むことを特徴とする、請求項１記載のアミノ組成物の製造方法。
（１）強塩基性を呈する触媒を用いて親水性のポリアミンと疎水性のアルケニル化合物を付加反応させてアミノ組成物を含む反応溶液を得る工程。
（１Ａ）（１）で得られた反応溶液から強塩基性を呈する触媒を除去する工程。
（２Ａ）（１Ａ）で得られた、強塩基性を呈する触媒を除去した溶液から、水を除去溶媒に用いて未反応ポリアミンを水／未反応ポリアミンを含む混合液として除去し、アミノ組成物を得る工程。
（３）除去した、水／未反応ポリアミンを含む混合液から、水を除去した後、未反応ポリアミンを回収する工程。
【請求項３】
少なくとも以下の工程を含むことを特徴とする、請求項１記載のアミノ組成物の製造方法。
（１）強塩基性を呈する触媒を用いて親水性のポリアミンと疎水性のアルケニル化合物を付加反応させてアミノ組成物を含む反応溶液を得る工程。
（２Ｂ）（１）で得られた反応溶液から、水を除去溶媒に用いて未反応ポリアミン、強塩基性を呈する触媒を、水／未反応ポリアミン／強塩基性を呈する触媒から生成した水酸化物を含む混合液として除去し、アミノ組成物を得る工程。
（３Ａ）除去した、水／未反応ポリアミン／強塩基性を呈する触媒から生成した水酸化物を含む混合液から、水を除去し、未反応ポリアミン／強塩基性を呈する触媒から生成した水酸化物を含む混合液を得る工程。
（３Ｂ）（３Ａ）で得られた未反応ポリアミン／強塩基性を呈する触媒から生成した水酸化物を含む混合液から強塩基性を呈する触媒から生成した水酸化物を除去した後、未反応ポリアミンを回収する工程。
【請求項４】
工程（２）において、１回の除去操作で使用する水の重量が、
（工程（１）の反応溶液中の未反応ポリアミン重量）／（工程（２）で１回の除去操作で使用する水の重量＋反応溶液中の未反応ポリアミン重量）が０．３以下である重量である請求項１記載のアミノ組成物の製造方法。
【請求項５】
親水性のポリアミンが、式（１）で示されるポリアミンである請求項１記載のアミノ組成物の製造方法。
【化１】
2005179203.tif 000004
【請求項６】
親水性のポリアミンが、式（２）で示されるポリアミンである請求項１記載のアミノ組成物の製造方法。
【化２】
2005179203.tif 000005
【請求項７】
親水性のポリアミンが、分子内の炭素数が９以上で、分子内のアミノ基数が２以上であり、かつ該アミノ基に由来する活性水素数が３以上の環状脂肪族ポリアミンである請求項１記載のアミノ組成物の製造方法。
【請求項８】
親水性のポリアミンが、ポリオキシエチレンポリアミンである請求項１記載のアミノ組成物の製造方法。
【請求項９】
疎水性のアルケニル化合物が、ベンゼン環および／またはシクロヘキサン環を有する、または炭素数が５〜１０の直鎖アルケニル化合物である、請求項１記載のアミノ組成物の製造方法
【請求項１０】
疎水性のアルケニル化合物が、スチレン、ジビニルベンゼン、シクロヘキセン、シクロヘキサジエン、ビニルシクロヘキサン、ジビニルシクロヘキサンである請求項１記載のアミノ組成物の製造方法。
【発明の詳細な説明】
【技術分野】
【０００１】
本発明はポリアミンとアルケニル化合物との付加反応によるアミノ組成物の製造方法に関するものであり、本発明におけるアミノ組成物は、エポキシ樹脂やイソシアネート等との反応性を有し、エポキシ樹脂硬化剤およびウレタン樹脂の鎖延長剤の分野で好適に用いられる。
【背景技術】
【０００２】
ポリアミンとアルケニル化合物との付加反応により得られるアミノ組成物は、低粘度で、例えば、該アミノ組成物を含むエポキシ樹脂硬化剤を用いたエポキシ樹脂組成物は良好なエポキシ樹脂硬化物性能を与え、有用な組成物である。
【０００３】
該アミノ組成物は、ポリアミンとアルケニル化合物との付加反応により得られる。このアミノ組成物は、公知の方法により製造する事ができる（特許文献１参照）。しかしながら、上記文献により得られるアミノ組成物には、未反応ポリアミンが含まれる。未反応ポリアミンがアミノ組成物中に残存していると、例えばエポキシ樹脂硬化剤として上記アミノ組成物を用いた場合には、大気中の二酸化炭素や水蒸気を吸収してカルバミン酸塩や炭酸塩が生成するため、塗膜の白化現象や粘着現象を生じ、塗膜外観が低下するという欠点を有している。
【０００４】
上記のようなアミノ組成物の欠点を除くために、アミノ組成物中の未反応ポリアミン量を減少させる事が有効である事が知られている。一般的な方法としては、ポリアミンに対するアルケニル化合物の反応比率を多くする事が考えられるが、得られたアミノ組成物を、例えば、エポキシ樹脂硬化剤として使用する場合には、硬化剤としてのアミノ組成物の配合量が多くなるだけではなく、エポキシ樹脂のエポキシ基と反応するアミノ組成物の反応点が減少することから、得られるエポキシ樹脂硬化物が十分な網目構造を形成しないため、性能を得られないという欠点を有している。
【０００５】
一方、アミノ組成物中の未反応ポリアミンは、減圧蒸留等の方法を用いて除去する事が可能である。しかしながら通常の減圧蒸留では、塗膜外観が改善できる程度に未反応ポリアミンを除去することは困難であることから、薄膜蒸留等の特殊な除去装置を必要とする。薄膜蒸留のように高真空状態を必要とする装置は一般に高価であり、簡便な未反応ポリアミン除去方法が求められている。
【０００６】
【特許文献１】特開２００２−１６１０７６号公報
【発明の開示】
【発明が解決しようとする課題】
【０００７】
本発明の目的は、ポリアミンとアルケニル化合物との付加反応によるアミノ組成物の製造方法において、アミノ組成物中の未反応ポリアミンの簡便な除去により、性能の向上したアミノ組成物の製造方法を提供することである。
【課題を解決するための手段】
【０００８】
本発明者らは、前記したような問題点を解決すべく鋭意検討した結果、親水性のポリアミンと疎水性のアルケニル化合物との付加反応によるアミノ化合物が、特定の溶媒に対して低い溶解性を有することを見出し、本発明に至ったものである。
【０００９】
即ち、本発明は、ポリアミンとアルケニル化合物との反応によるアミノ組成物の製造方法において、親水性のポリアミンと疎水性のアルケニル化合物を原料とし、少なくとも以下の工程を含むことを特徴とする、未反応ポリアミンの含有量が２重量％以下であるアミノ組成物の製造方法。
（１）強塩基性を呈する触媒を用いて親水性のポリアミンと疎水性のアルケニル化合物を付加反応させてアミノ組成物を含む反応溶液を得る工程。
（２）（１）で得られた反応溶液から、水を除去溶媒に用いて未反応ポリアミンを水／未反応ポリアミンを含む混合液として除去し、アミノ組成物を得る工程。
（３）除去した、水／未反応ポリアミンを含む混合液から、水を除去した後、未反応ポリアミンを回収する工程。
【発明の効果】
【００１０】
ポリアミンとアルケニル化合物との付加反応によるアミノ組成物の製造方法において、親水性のポリアミンと疎水性のアルケニル化合物を原料とし、未反応ポリアミンが２重量％以下のアミノ組成物を得る事ができる。
【発明を実施するための最良の形態】
【００１１】
本発明で使用される親水性のポリアミンとは、水と容積比１：１で混合した場合に相分離、白濁等を示さず、均一溶液となるポリアミンであり、例えば、式（１）で示されるポリアミン、式（２）で示されるポリアミン、分子内の炭素数が９以上で、分子内のアミノ基数が２以上であり、かつ該アミノ基に由来する活性水素数が３以上である環状脂肪族ポリアミン、ポリオキシエチレンポリアミンなどが挙げられる。
【００１２】
【化３】
2005179203.tif 000002
【００１３】
【化４】
2005179203.tif 000003
【００１４】
本発明で使用される式（１）で示されるポリアミンとしては、例えば、オルソキシリレンジアミン、メタキシリレンジアミン、パラキシリレンジアミン、１，２−ビス（アミノメチル）シクロヘキサン、１，３−ビス（アミノメチル）シクロヘキサン、１，４−ビス（アミノメチル）シクロヘキサン、などが挙げられる。
【００１５】
本発明で使用される式（２）で示されるポリアミンとしては、例えば、エチレンジアミン、ジエチレントリアミン、トリエチレンテトラミン、テトラエチレンペンタミン、ペンタエチレンヘキサミン、などが挙げられる。
【００１６】
本発明で使用される、分子内の炭素数が９以上で、分子内のアミノ基数が２以上であり、かつ該アミノ基に由来する活性水素数が３以上である環状脂肪族ポリアミンとしては、例えば、メンセンジアミン、イソホロンジアミン、ジアミノジシクロヘキシルメタン、ビス（４−アミノ−３−メチルシクロヘキシル）メタン、Ｎ−アミノメチルピペラジン、ノルボルナンジアミン、ビス（アミノメチル）トリシクロデカンなどが挙げられる。
【００１７】
本発明で使用されるポリオキシエチレンポリアミンとしては、例えば、ポリオキシエチレンジアミン、あるいはポリオキシエチレントリアミン、などが挙げられる。
【００１８】
本発明で使用される疎水性のアルケニル化合物とは、水と該アルケニル化合物が容積比９：１から１：９の範囲で２層に相分離するアルケニル化合物であれば使用する事が可能であるが、好ましいアルケニル化合物としては、ベンゼン環および／またはシクロヘキサン環を持つ化合物や、炭素数が５〜１０である直鎖アルケニル化合物が挙げられる。上記の化合物として具体的には、ペンテン、ヘキセン、ヘプテン、オクテン、ノネン、デセン、イソブチレン、２−ペンテン、３−メチル−１−ブテン、２−メチル−２−ブテン、２，３−ジメチル−２−ブテン、スチレン、ジビニルベンゼン、シクロヘキセン、シクロヘキサジエン、ビニルシクロヘキサン、ジビニルシクロヘキサンなどが挙げられる。この中で特に好ましいアルケニル化合物としては、ベンゼン環、またはシクロヘキサン環を有する化合物が挙げられ、この中でも更に好ましいアルケニル化合物としては、スチレン、ジビニルベンゼン、シクロヘキセン、シクロヘキサジエン、ビニルシクロヘキサン、ジビニルシクロヘキサンなどが挙げられる。
【００１９】
本発明において、アミノ組成物を合成する際には、強塩基性を呈する触媒を使用する。強塩基性を呈する触媒としては、例えば、アルカリ金属、アルカリ金属アミド、アルキル化アルカリ金属などが挙げられる。
【００２０】
アルカリ金属としては、例えば、金属リチウム、金属ナトリウム、金属カリウム、などが挙げられ、アルカリ金属アミドとしては、例えば、リチウムアミド、リチウムジイソピルアミド、ナトリウムアミド、などが挙げられ、アルキル化アルカリ金属としては、メチルリチウム、ブチルリチウムなどが挙げられ、その他の強塩基性を呈する触媒としては、リチウムメチラート、リチウムエチラート、ナトリウムエチラート、ナトリウムメチラート、カリウムメチラートなどが挙げられる。
【００２１】
（１）強塩基性を呈する触媒を用いて親水性のポリアミンと疎水性のアルケニル化合物を付加反応させてアミノ組成物を含む反応溶液を得る工程。
本発明において、親水性のポリアミンと疎水性のアルケニル化合物の付加反応は、あらかじめ強塩基性を呈する触媒と親水性のポリアミンを反応させ、反応中間体を生成してから、反応中間体に疎水性のアルケニル化合物を付加反応させる。この反応中間体では、親水性のポリアミンの活性水素の反応性が高くなり、疎水性のアルケニル化合物の付加反応がスムーズに進行するようになる。
【００２２】
強塩基性を呈する触媒と親水性のポリアミンとの反応において、触媒の使用量は、原料中０．０５〜５重量％であり、好ましくは０．１〜３重量％である。触媒の使用量が、０．０５重量％より少ないと、親水性のポリアミンと疎水性のアルケニル化合物の付加反応速度が極端に遅く、５重量％より大きくしても反応速度はほとんど変わらないため経済的に好ましくない。
【００２３】
強塩基性を呈する触媒と親水性のポリアミンとの反応において、反応温度は１０〜１４０℃であり、好ましくは５０〜１２０℃である。反応温度が１０℃未満だと、強塩基性を呈する触媒と親水性のポリアミンとの反応が進行せず好ましくない。また反応温度が１４０℃を超えても、反応速度はほとんど変わらないため、経済的に好ましくない。
【００２４】
強塩基性を呈する触媒と親水性のポリアミンとの反応において、反応時間は１０〜３６０分、好ましくは２０〜１２０分で行なう。反応時間が１０分より短いと、強塩基性を呈する触媒と親水性のポリアミンとの反応が充分でなく、好ましくない。また３６０分より長くしても、反応速度はほとんど変わらないため、経済的に好ましくない。
【００２５】
強塩基性を呈する触媒と親水性のポリアミンを反応させた後、疎水性のアルケニル化合物は分割または連続添加し、付加反応させることが好ましい。強塩基性を呈する触媒、親水性のポリアミン、および疎水性のアルケニル化合物を一括添加して付加反応させると、急激な発熱が発生したり、疎水性のアルケニル化合物の重合物が生成するので好ましくない。疎水性のアルケニル化合物の分割添加は、疎水性のアルケニル化合物の重合物が生成しない範囲で、いくつに分割してもよい。分割添加する方法は、一般的な方法で良く、特に限定されない。また疎水性のアルケニル化合物を連続添加する場合は、滴下漏斗を使用して疎水性のアルケニル化合物を添加して付加反応させる方法、送液ポンプを使用して疎水性のアルケニル化合物を添加して付加反応させる方法など、一般に良く知られた方法で可能であり、特に限定されない。
【００２６】
強塩基性を呈する触媒と親水性のポリアミンを反応させた後、疎水性のアルケニル化合物の付加反応は、通常、５０〜１５０℃の温度で行い、好ましくは８０〜１００℃で行う。５０℃より低い場合は、親水性のポリアミンと疎水性のアルケニル化合物の付加反応速度が遅く、好ましくない。また逆に１５０℃より高い場合は、副生成物として疎水性のアルケニル化合物の重合物が生成するので好ましくない。
【００２７】
本発明の親水性のポリアミンと疎水性のアルケニル化合物の反応において、親水性のポリアミンのアミノ基に対する疎水性のアルケニル化合物のビニル基の反応比率は原料である親水性のポリアミンのアミノ基と理論的に反応しうる範囲内であれば特に限定されず、用途に応じて選択できることは勿論であるが、親水性のポリアミンのアミノ基に対して疎水性のアルケニル化合物のビニル基の反応比率が小さいと、アミノ組成物中に残存する未反応ポリアミン量が増大し、親水性のポリアミンの除去に大量の水が必要となるため好ましくない。また、親水性のポリアミンのアミノ基に対する疎水性のアルケニル化合物のビニル基の反応比率が高くなると、疎水性のアルケニル化合物の重合物が生成しやすくなるので好ましくない。以上のことより、親水性のポリアミンのアミノ基に対する疎水性のアルケニル化合物のビニル基の反応比率は０．２〜２．０が好ましく、更に好ましくは０．５〜１．８である。
【００２８】
疎水性のアルケニル化合物添加終了後、３０〜１２０分間、反応温度を保つことで、未反応アルケニル化合物が１重量％以下であり、性状の安定したアミノ組成物を含む反応溶液を得る事ができる。
【００２９】
本発明で得られるアミノ組成物は、親水性のポリアミンと疎水性のアルケニル化合物との付加反応により得られるものであって、下記のアミノ化合物群から選ばれる１種以上のアミノ化合物（の混合物）である。アミノ化合物群とは、親水性のポリアミン１分子に疎水性のアルケニル化合物１分子が付加した１付加物、親水性のポリアミン１分子に疎水性のアルケニル化合物２分子が付加した２付加物、親水性のポリアミン１分子に疎水性のアルケニル化合物３分子が付加した３付加物、親水性のポリアミン１分子に疎水性のアルケニル化合物４分子が付加した４付加物等、親水性のポリアミン１分子中のアミノ基の活性水素１つから親水性のポリアミン１分子中のアミノ基の全活性水素が疎水性のアルケニル基と反応した付加物までを含む化合物である。
【００３０】
また、本発明で得られるアミノ組成物は、上述した親水性のポリアミンと疎水性のアルケニル化合物との付加反応により得られるものであるから、通常は上記のアミノ化合物群から選択されるアミノ化合物の他に、未反応のポリアミン等を含む混合物となる。
【００３１】
（２）（１）で得られた反応溶液から、水を除去溶媒に用いて未反応ポリアミンを水／未反応ポリアミンを含む混合液として除去し、アミノ組成物を得る工程。
本発明で得られるアミノ組成物を含む反応溶液から未反応ポリアミンを除去するためには、アミノ化合物の溶媒への溶解度が低く、未反応ポリアミンの溶解度の高い溶媒であれば、未反応ポリアミンの除去溶媒として使用する事ができる。本発明において、未反応ポリアミンの除去溶媒としては水が好適に用いられる。
【００３２】
本発明で使用される水には、工業用水、水道水、イオン交換水、蒸留水等が使用可能であるが、回収される未反応ポリアミンを蒸留等によって精製しない場合には、水に含まれる不純物が、未反応ポリアミン中に残存することになる。そのため、水に含まれる不純物はできるだけ少ない方が好ましい。上記の点から、除去溶媒としては、水中の不純物が比較的少ない水道水、イオン交換水、蒸留水を使用する事が好ましい。
【００３３】
本発明において、アミノ組成物を含む反応溶液から、水を除去溶媒に用いて未反応ポリアミンを水／未反応ポリアミンを含む混合液として除去する際の水の添加量は、水を添加した際に、アミノ組成物と水／未反応ポリアミンを含む混合液が２層に分離する範囲であれば特に限定されないが、一般にアミノ組成物の未反応ポリアミンの残存量が多くなると、アミノ組成物の未反応ポリアミンを含有した水に対する溶解度が向上するため、水の添加量を多くする必要がある。また、水の添加量を多くすると、未反応ポリアミンを除去するまでに必要な水の総量が多くなり、経済的に不利となる。そのため、アミノ組成物と水／未反応ポリアミンを含む混合液を除去するのに使用される水の重量は、（工程（１）の反応溶液中の未反応ポリアミン重量）／（工程（２）で１回の除去操作で使用する水の重量＋反応溶液中の未反応ポリアミン重量）が０．３以下である重量である事が好ましく、さらに好ましくは０．２７未満、最も好ましいのは０．２５未満である。
【００３４】
また、水の添加によるアミノ組成物と水／未反応ポリアミンを含む混合液の除去は、アミノ組成物中の未反応ポリアミンの残存量が２重量％未満となるまで、繰り返し行なうことによって達成される。また未反応ポリアミンの除去操作を繰り返す場合には、各除去操作毎に、水の重量を（工程（１）の反応溶液中の未反応ポリアミン重量）／（工程（２）で１回の除去操作で使用する水の重量＋反応溶液中の未反応ポリアミン重量）が０．３以下の範囲で、必要に応じて変更することも可能である。
【００３５】
（１Ａ）（１）で得られた反応溶液から強塩基性を呈する触媒を除去する工程。
および、
（２Ａ）（１Ａ）で得られた、強塩基性を呈する触媒を除去した溶液から、水を除去溶媒に用いて未反応ポリアミンを水／未反応ポリアミンを含む混合液として除去し、アミノ組成物を得る工程。
反応終了後に得られる反応溶液中には、反応により生成したアミノ組成物と強塩基性を呈する触媒が含まれる。未反応ポリアミンの除去操作の前に強塩基性を呈する触媒を除去する工程を加えることができる。未反応ポリアミンの除去操作の前に強塩基性を呈する触媒を除去する場合には、強塩基性を呈する触媒は塩酸、塩化水素ガス、酢酸などの酸、メタノール、エタノール等のアルコール、あるいは水等を加えて除去容易な塩に変えてからろ過することが可能である。例えば触媒にアルカリ金属アミドを用いた場合には、水を加えることによって、アルカリ金属アミドが水酸化物となり、ろ過が容易となる。強塩基性を呈する触媒を除去した溶液から、水を除去溶媒に用いて未反応ポリアミンを水／未反応ポリアミンを含む混合液として除去し、アミノ組成物を得る工程は、前記、工程（２）と同様にして行うことができる。
【００３６】
（２Ｂ）（１）で得られた反応溶液から、水を除去溶媒に用いて未反応ポリアミン、強塩基性を呈する触媒を、水／未反応ポリアミン／強塩基性を呈する触媒から生成した水酸化物を含む混合液として除去し、アミノ組成物を得る工程。
強塩基性を呈する触媒の除去操作を行わずに、（１）で得られた反応溶液から、水を除去溶媒に用いて未反応ポリアミンを水／未反応ポリアミンを含む混合液として除去する場合、強塩基性を呈する触媒は水により分解され水酸化物となり、未反応ポリアミンと共に水に溶解し、水／未反応ポリアミンを含む混合液に強塩基性を呈する触媒から生成した水酸化物も含まれる。このため、水／未反応ポリアミン／強塩基性を呈する触媒から生成した水酸化物を含む混合液を除去した後のアミノ組成物には、強塩基性を呈する触媒より生成した水酸化物は殆ど残存せず、強塩基性を呈する触媒より生成した水酸化物を除去するために、ろ過等の操作を必要としない。
【００３７】
水／未反応ポリアミンを含む混合液、または水／未反応ポリアミン／強塩基性を呈する触媒から生成した水酸化物を含む混合液を除去して得たアミノ組成物は、そのまま製品とすることもできるが、アミノ組成物以外に若干量の水が含まれているので、必要に応じて蒸留等の通常良く知られた方法で水を除去する事により、製品とする事もできる。
【００３８】
（３）除去した、水／未反応ポリアミンを含む混合液から、水を除去した後、未反応ポリアミンを回収する工程。
水を除去溶媒に用いて未反応ポリアミンを除去した水／未反応ポリアミンを含む混合液から未反応ポリアミンを回収する場合の方法は特に限定されず、通常良く知られたる方法を用いる事ができるが、蒸留、減圧蒸留などで、水を除去する方法を好適に用いる事ができる。また、回収した未反応ポリアミンの純度を高めるために、ポリアミンの蒸留等を行なうこともできる。
【００３９】
（３Ａ）除去した、水／未反応ポリアミン／強塩基性を呈する触媒から生成した水酸化物を含む混合液から、水を除去し、未反応ポリアミン／強塩基性を呈する触媒から生成した水酸化物を含む混合液を得る工程。
および、
（３Ｂ）（３Ａ）で得られた未反応ポリアミン／強塩基性を呈する触媒から生成した水酸化物を含む混合液から強塩基性を呈する触媒から生成した水酸化物を除去した後、未反応ポリアミンを回収する工程。
水を使用して、水／未反応ポリアミン／強塩基性を呈する触媒から生成した水酸化物を含む混合液を除去した場合、この混合液から未反応ポリアミンを回収する方法は、通常良く知られた方法、例えば蒸留、減圧蒸留などで、水を除去した後に、ろ過等により強塩基性を呈する触媒から生成した水酸化物を回収する方法を用いる事ができる。また、溶液にアルカリ吸着剤を用いることにより、溶液中から強塩基性を呈する触媒から生成した水酸化物を除去した後に、上記の方法で水を除去することも可能である。また、回収した未反応ポリアミンの純度を高めるために、ポリアミンの蒸留等を行なうこともできる。
【実施例】
【００４０】
以下に、本発明を実施例によって具体的に説明するが、本発明はこれによって限定されるものではない。
【００４１】
＜実施例１＞
（工程１）
撹拌装置、温度計、窒素導入管、滴下漏斗、冷却管を備えた２リットルフラスコに、メタキシリレンジアミン（三菱ガス化学（株）製、ＭＸＤＡ（分子量１３６．２））８１７．２ｇ（６．０モル）とリチウムアミド（メルク社製、試薬）２．９ｇ（０．１３モル）を仕込み、窒素気流下、撹拌しながら８０℃に昇温した。その後、８０℃に保ちながら、スチレン（和光純薬工業（株）製、試薬特級）６２５．２g（６．０モル）を２時間かけて連続滴下した。滴下終了後、８０℃で３０分保った後、仕込んだリチウムアミドの１０倍モル量の蒸留水２３．４ｇ（１．３モル）を添加して撹拌し、フラスコ内液中の沈殿物をろ過で除去した。得られたアミノ組成物を含む反応溶液１４５３ｇ中の未反応ＭＸＤＡは１５．８重量％であった。
（工程２）
得られたアミノ組成物を含む反応溶液１４５３ｇを３Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．２７になる８０℃の蒸留水６２３ｇを加え、１５分間攪拌した。攪拌後、溶液を分液漏斗に移し、５分間静置した後に、下層をセパラブルフラスコに戻した。上層（水／未反応ポリアミンを含む混合液）はビーカーに移した。上記操作を５回行なった。これにより得られた下層から減圧蒸留で水を留去し、アミノ組成物Ａ  １１７５．４ｇを得た。未反応ＭＸＤＡは、１．６重量％であった。また、１付加物が５２．７重量％、２付加物が４１．７重量％、３付加物が４．０重量％であった。
（工程３）
上層（水／未反応ポリアミンを含む混合液）をセパラブルフラスコに仕込み、減圧蒸留で水を除去し、２０６．２ｇの残渣を得た。残渣中のＭＸＤＡの純度は９２％であった。
【００４２】
＜実施例２＞
（工程１）
実施例１と同様にしてアミノ組成物を含む反応溶液１４５３ｇを得た。
（工程２）
得られた溶液１４５３ｇを３Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．１９になる８０℃の蒸留水９６９ｇを加え、１５分間攪拌した。攪拌後、溶液を分液漏斗に移し、５分間静置した後に、下層をセパラブルフラスコに戻した。上層（水／未反応ポリアミンを含む混合液）はビーカーに移した。上記操作を４回行なった。これにより得られた下層から減圧蒸留で水を留去し、アミノ組成物Ｂ  １１８０．０ｇを得た。未反応ＭＸＤＡは、１．２重量％であった。また、１付加物が５３．０重量％、２付加物が４１．６重量％、３付加物が４．２重量％であった。
（工程３）
上層（水／未反応ポリアミンを含む混合液）をセパラブルフラスコに仕込み、減圧蒸留で水を除去し、２０１．０ｇの残渣を得た。残渣中のＭＸＤＡの純度は９４％であった。
【００４３】
＜実施例３＞
（工程１）
実施例１と同様にしてアミノ組成物を含む反応溶液１４５３ｇを得た。
（工程２）
得られた溶液１４５３ｇを４Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．０９になる８０℃の蒸留水２１７９ｇを加え、１５分間攪拌した。攪拌後、溶液を分液漏斗に移し、５分間静置した後に、下層をセパラブルフラスコに戻した。上層（水／未反応ポリアミンを含む混合液）はビーカーに移した。上記操作を２回行なった。これにより得られた下層から減圧蒸留で水を留去し、アミノ組成物Ｃ  １１８２．４ｇを得た。未反応ＭＸＤＡは、１．９重量％であった。また、１付加物が５２．５重量％、２付加物が４１．９重量％、３付加物が３．７重量％であった。
（工程３）
上層（水／未反応ポリアミンを含む混合液）をセパラブルフラスコに仕込み、減圧蒸留で水を除去し、１９８．５ｇの残渣を得た。残渣中のＭＸＤＡの純度は９５％であった。
【００４４】
＜実施例４＞
（工程１）
実施例１と同様のフラスコに、ＭＸＤＡ  ６８１．０ｇ（５．０モル）とリチウムアミド  ３．３ｇ（０．１４モル）を仕込み、窒素気流下、撹拌しながら８０℃に昇温した。その後、８０℃に保ちながら、スチレン  ６５１．３g（６．２５モル）を２．５時間かけて連続滴下した。滴下終了後、８０℃で３０分保った後、仕込んだリチウムアミドの１０倍モル量の蒸留水２５．２ｇ（１．４モル）を添加して撹拌し、フラスコ内液中の沈殿物をろ過で除去した。得られたアミノ組成物を含む反応溶液１３４７．５ｇ中の未反応ＭＸＤＡは８．１重量％であった。
（工程２）
得られたアミノ組成物を含む反応溶液１３４７．５ｇを２Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．２５になる８０℃の蒸留水３３７ｇを加え、１５分間攪拌した。攪拌後、溶液を分液漏斗に移し、５分間静置した後に、下層をセパラブルフラスコに戻した。上層（水／未反応ポリアミンを含む混合液）はビーカーに移した。上記操作を４回行なった。これにより得られた下層から減圧蒸留で水を留去し、アミノ組成物Ｄ  １１８３．９ｇを得た。未反応ＭＸＤＡは、１．８重量％であった。また、１付加物が４１．６重量％、２付加物が４８．７重量％、３付加物が７．６重量％、４付加物が０．３重量％、であった。
（工程３）
上層（水／未反応ポリアミンを含む混合液）をセパラブルフラスコに仕込み、減圧蒸留で水を除去し、８０．９ｇの残渣を得た。残渣中のＭＸＤＡの純度は９４％であった。
【００４５】
＜実施例５＞
（工程１）
実施例４と同様にしてアミノ組成物を含む反応溶液１３４７．５ｇを得た。
（工程２）
得られた溶液１３４７．５ｇを３Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．１１になる８０℃の蒸留水８９８ｇを加え、１５分間攪拌した。攪拌後、溶液を分液漏斗に移し、５分間静置した後に、下層をセパラブルフラスコに戻した。上層（水／未反応ポリアミンを含む混合液）はビーカーに移した。上記操作を２回行なった。これにより得られた下層から減圧蒸留で水を留去し、アミノ組成物Ｅ  １１８０．５ｇを得た。未反応ＭＸＤＡは、１．９重量％であった。また、１付加物が４１．０重量％、２付加物が４８．９重量％、３付加物が７．９重量％、４付加物が０．３重量％、であった。
（工程３）
上層（水／未反応ポリアミンを含む混合液）をセパラブルフラスコに仕込み、減圧蒸留で水を除去し、８２．５ｇの残渣を得た。残渣中のＭＸＤＡの純度は９３％であった。
【００４６】
＜実施例６＞
（工程１）
実施例４と同様にしてアミノ組成物を含む反応溶液１３４７．５ｇを得た。
（工程２）
得られた溶液１３４７．５ｇを３Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．０８になる８０℃の蒸留水１３４８ｇを加え、１５分間攪拌した。攪拌後、溶液を分液漏斗に移し、５分間静置した後に、下層をセパラブルフラスコに戻した。上層（水／未反応ポリアミンを含む混合液）はビーカーに移した。上記操作を２回行なった。これにより得られた下層から減圧蒸留で水を留去し、アミノ組成物Ｆ  １１７０．５ｇを得た。未反応ＭＸＤＡは、１．４重量％であった。また、１付加物が４２．０重量％、２付加物が４８．２重量％、３付加物が８．１重量％、４付加物が０．３重量％、であった。
（工程３）
上層（水／未反応ポリアミンを含む混合液）をセパラブルフラスコに仕込み、減圧蒸留で水を除去し、８５．２ｇの残渣を得た。残渣中のＭＸＤＡの純度は９１％であった。
【００４７】
＜実施例７＞
（工程１）
実施例１と同様のフラスコに１，３−ビス（アミノメチル）シクロヘキサン（三菱ガス化学（株）製、１，３−ＢＡＣ（分子量１４２．２））８５３．２ｇ（６．０モル）とリチウムアミド３．０ｇ（０．１３モル）を仕込み、窒素気流下、撹拌しながら８０℃に昇温した。その後、８０℃で１２０分撹拌したのち、８０℃に保ちながら、スチレン６２５．２g（６．０モル）を２時間かけて連続滴下した。滴下終了後、８０℃で６０分保った。その後、仕込んだリチウムアミドの１０倍モル量の蒸留水２３．４ｇ（１．３モル）を添加して撹拌し、フラスコ内液中の沈殿物をろ過で除去した。得られたアミノ組成物を含む反応溶液１４３０．２ｇ中の未反応１，３−ＢＡＣは１５．１重量％であった。
（工程２）
得られたアミノ組成物を含む反応溶液１４３０．２ｇを４Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．１３になる８０℃の蒸留水１４３０ｇを加え、１５分間攪拌した。攪拌後、溶液を分液漏斗に移し、５分間静置した後に、下層をセパラブルフラスコに戻した。上層（水／未反応ポリアミンを含む混合液）はビーカーに移した。上記操作を３回行なった。これにより得られた下層から減圧蒸留で水を留去し、アミノ組成物Ｇ  １２４２．４ｇを得た。未反応１，３−ＢＡＣは、１．６重量％であった。また、１付加物が６２．７重量％、２付加物が３３．３重量％、３付加物が２．４重量％であった。
（工程３）
上層（水／未反応ポリアミンを含む混合液）をセパラブルフラスコに仕込み、減圧蒸留で水を除去し、２１５．３ｇの残渣を得た。残渣中の１，３−ＢＡＣの純度は９６％であった。
【００４８】
＜実施例８＞
（工程１）
実施例１と同様のフラスコにジエチレントリアミン（関東化学（株）社製、試薬特級、ＤＥＴＡ）４１２．７ｇ（４．０モル）とリチウムアミド２．５ｇ（０．２モル）を仕込み、窒素気流下、撹拌しながら８０℃に昇温した。その後、８０℃で１２０分撹拌したのち、８０℃に保ちながら、スチレン４１６．８g（４．０モル）を２時間かけて連続滴下した。滴下終了後、８０℃で６０分保った。その後、仕込んだリチウムアミドの１０倍モル量の蒸留水３６．０ｇ（２．０モル）を添加して撹拌し、フラスコ内液中の沈殿物をろ過で除去した。。得られたアミノ組成物を含む反応溶液７７７ｇ中の未反応ＤＥＴＡは１６．３重量％であった。
（工程２）
得られたアミノ組成物を含む反応溶液７７７ｇを３Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．１４になる８０℃の蒸留水７７７ｇを加え、１５分間攪拌した。攪拌後、溶液を分液漏斗に移し、５分間静置した後に、下層をセパラブルフラスコに戻した。上層（水／未反応ポリアミンを含む混合液）はビーカーに移した。上記操作を３回行なった。これにより得られた下層から減圧蒸留で水を留去し、アミノ組成物Ｈ  ５８９．５ｇを得た。未反応ＤＥＴＡは、１．９重量％であった。また、１付加物が４３．２重量％、２付加物が４５．０重量％、３付加物が９．９重量％であった。
（工程３）
上層（水／未反応ポリアミンを含む混合液）をセパラブルフラスコに仕込み、減圧蒸留で水を除去し、１２８．３ｇの残渣を得た。残渣中のＤＥＴＡの純度は９４％であった。
【００４９】
＜実施例９＞
（工程１）
実施例１と同様のフラスコにイソホロンジアミン（デグッサ社製、ＩＰＤＡ）６８１．２ｇ（４．０モル）とリチウムアミド３．３ｇ（０．１４モル）を仕込み、窒素気流下、撹拌しながら８０℃に昇温した。その後、８０℃で１２０分撹拌したのち、８０℃に保ちながら、スチレン４１６．８g（４．０モル）を２．５時間かけて連続滴下した。滴下終了後、８０℃で６０分保った。その後、仕込んだリチウムアミドの１０倍モル量の蒸留水２５．２ｇ（１．４モル）を添加して撹拌し、フラスコ内液中の沈殿物をろ過で除去した。得られたアミノ組成物を含む反応溶液１０８５ｇ中の未反応ＩＰＤＡは１４．６重量％であった。
（工程２）
得られたアミノ組成物を含む反応溶液１０８５ｇを３Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．１３になる８０℃の蒸留水１０８５ｇを加え、１５分間攪拌した。攪拌後、溶液を分液漏斗に移し、５分間静置した後に、下層をセパラブルフラスコに戻した。上層（水／未反応ポリアミンを含む混合液）はビーカーに移した。上記操作を３回行なった。これにより得られた下層から減圧蒸留で水を留去し、アミノ組成物Ｉ  ９１７．７ｇを得た。未反応ＩＰＤＡは、１．２重量％であった。また、１付加物が５９．８重量％、２付加物が３９．０重量％であった。
（工程３）
上層（水／未反応ポリアミンを含む混合液）をセパラブルフラスコに仕込み、減圧蒸留で水を除去し、１５８．３ｇの残渣を得た。残渣中のＩＰＤＡの純度は９４％であった。
【００５０】
＜実施例１０＞
（工程１）
実施例１と同様のフラスコにノルボルナンジアミン（三井化学（株）製、ＮＢＤＡ）６１７．２ｇ（４．０モル）とリチウムアミド３．１ｇ（０．１４モル）を仕込み、窒素気流下、撹拌しながら８０℃に昇温した。その後、８０℃で１２０分撹拌したのち、８０℃に保ちながら、スチレン４１６．８g（４．０モル）を２．５時間かけて連続滴下した。滴下終了後、８０℃で１２０分保った。その後、仕込んだリチウムアミドの１０倍モル量の蒸留水２５．２ｇ（１．４モル）を添加して撹拌し、フラスコ内液中の沈殿物をろ過で除去した。得られたアミノ組成物を含む反応溶液１０３２．３ｇ中の未反応ＮＢＤＡは１５．５重量％であった。
（工程２）
得られたアミノ組成物を含む反応溶液１０３２．３ｇを３Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．１３になる８０℃の蒸留水１０３２ｇを加え、１５分間攪拌した。攪拌後、溶液を分液漏斗に移し、５分間静置した後に、下層をセパラブルフラスコに戻した。上層（水／未反応ポリアミンを含む混合液）はビーカーに移した。上記操作を３回行なった。これにより得られた下層から減圧蒸留で水を留去し、アミノ組成物Ｊ  ８６０．３ｇを得た。未反応ＮＢＤＡは、１．６重量％であった。
（工程３）
上層（水／未反応ポリアミンを含む混合液）をセパラブルフラスコに仕込み、減圧蒸留で水を除去し、１４９．４ｇの残渣を得た。残渣中のＮＢＤＡの純度は９２％であった。
【００５１】
＜実施例１１＞
（工程１）
実施例１と同様のフラスコに、メタキシリレンジアミン（三菱ガス化学（株）製、ＭＸＤＡ（分子量１３６．２））８１７．２ｇ（６．０モル）とリチウムアミド（メルク社製、試薬）２．９ｇ（０．１３モル）を仕込み、窒素気流下、撹拌しながら８０℃に昇温した。その後、８０℃に保ちながら、スチレン（和光純薬工業（株）製、試薬特級）６２５．２g（６．０モル）を２時間かけて連続滴下した。滴下終了後、８０℃で３０分保った。得られたアミノ組成物を含む反応溶液１４４１ｇ中の未反応ＭＸＤＡは１５．８重量％であった。
（工程２）
得られたアミノ組成物を含む反応溶液１４４１ｇを３Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．２７になる８０℃の蒸留水６２３ｇを加え、１５分間攪拌した。攪拌後、溶液を分液漏斗に移し、５分間静置した後に、下層をセパラブルフラスコに戻した。上層（水／未反応ポリアミン／強塩基性を呈する触媒から生成した水酸化物を含む混合液）をビーカーに移した。上記操作を５回行なった。これにより得られた下層から減圧蒸留で水を留去し、アミノ組成物Ｋ  １１７２．１ｇを得た。未反応ＭＸＤＡは、１．６重量％であった。また、１付加物が５２．７重量％、２付加物が４１．７重量％、３付加物が４．０重量％であった。
（工程３）
上層（水／未反応ポリアミン／強塩基性を呈する触媒から生成した水酸化物を含む混合液）をセパラブルフラスコに仕込み、減圧蒸留で水を除去し、フラスコ内液中の沈殿物をろ過で除去した。得られた残渣２０６．２ｇ中のＭＸＤＡの純度は９２％であった。
【００５２】
＜比較例１＞
（工程１）
実施例１と同様にしてアミノ組成物を含む反応溶液１４５３ｇを得た。
（工程２）
得られた得られたアミノ組成物を含む反応溶液１４５３ｇを３Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．３９になる８０℃の蒸留水３６３ｇを加え、１５分間攪拌する。攪拌後、溶液を分液漏斗に移し、１日間静置したが、混合溶液は均一透明な溶液であった。
【００５３】
＜比較例２＞
（工程１）
実施例１と同様にしてアミノ組成物を含む反応溶液１４５３ｇを得た。
（工程２）
得られたアミノ組成物を含む反応溶液１４５３ｇを３Ｌのフラスコに入れ、（工程（１）の反応溶液中の未反応ポリアミン重量）／（工程（２）で１回の除去操作で使用する水の重量＋工程（１）反応溶液中の未反応ポリアミン重量）＝０．３５になる８０℃の蒸留水４２７ｇを加え、１５分間攪拌した。攪拌後、溶液を分液漏斗に移し、１日間静置したが、混合溶液は均一透明な溶液であった。